Brevet FR2738847A1 — publié le 19970321

La présente invention concerne un matériau en toile et son utilisation pour réaliser un faux-plafond. fi existe de'jà des matériaux en feuilles qui sont destinés à être tendus sur des supports pour former des faux-plafonds. Cependant, ces matériaux ont une élasticité et donc une capacité d'allongement insuffisante à température ambiante, de sorte qu'il est nécessaire de les étirer et de les poser à chaud, à une température supérieure à 40 C. En outre, l'élasticité à chaud n'est suffisante que selon une seule direction de la toile, ce qui entraîne des problèmes de mise en oeuvre ainsi que des défauts d'aspect après refroidissement. La présente invention a pour but de résoudre ces problèmes techniques de manière satisfaisante. Ce but est atteint au moyen d'un matériau en toile caractérisé en ce qu'il est constitué de 18% à 24% en poids d'un substrat en tissu de polyester et de 76% à 82% en poids d'une enduction de PVC sur au moins une face, et en ce que sa capacité d'allongement à température ambiante est isotrope et comprise, pour un effort d'étirage de 10 daN, entre 60 % et au moins 80 %. Selon une caractéristique avantageuse, I'enduction de PVC forme un revêtement dont l'épaisseur est comprise entre 0,4 et 0,5 mm. Selon une autre caractéristique, le substrat en polyester est un tricot jacquard à armure chevron. Selon encore d'autres caractéristiques, la masse surfacique du tissu de polyester est d'environ 60 g/m2, tandis que la masse surfacique totale du matériau est comprise entre 250 et 330 g/m2. L'allongement à la rupture du matériau en toile de l'invention est en chaîne d'au moins 100 % et en trame d'au moins 120 %. De préférence, I'enduction de PVC est ignifugée dans la masse et plastifiée. Par ailleurs, le substrat en tissu a un duitage de 10 à 12 colonnes et de 10 à 12 mailles. Le cas échéant, le revetement et le substrat sont également teintés dans la masse. Un autre objet de l'invention est une utilisation du matériau en toile précédent pour réaliser un faux-plafond, caractérisé en ce qu'on étire ladite toile à température ambiante sans source de chaleur spécifique et de façon isotrope et on la bloque sous tension au moyen d'un profilé d'encadrement fixé à la périphérie du plafond ou sur les cloisons. Le matériau en toile de l'invention peut être étiré facilement dans toutes les directions et sans qu'il soit nécessaire de le chauffer ni la pièce où a lieu la pose. fi présente donc, une fois monté, une surface uniforme, sans défaut d'aspect quelle que soit la température de la pièce. Le matériau en toile de l'invention peut être livré en rouleau ou en laizes soudées par exemple par haute fréquence ou cousues et pliées à plat. L'invention sera mieux comprise à la lecture de la description qui va suivre d'un mode de réalisation. Une toile est fabriquée par enduction et imprégnation avec du PVC d'un substrat réalisé sous forme d'un tissu de polyester à 100 %. Ce tissu est un tricot à mailles du type jacquard à armure chevron dont la masse, par unité de surface, est d'environ 60 g/m2 et le duitage est constitué de 10 à 12 colonnes et de 10 à 12 mailles. L'enduction en PVC est effectuée sur au moins une face du substrat pour former un revêtement dont l'épaisseur est comprise entre 0,4 et 0,5 mm. Le PVC est éventuellement mélangé avec des composants ignifuges, des plastifiants, des pigments et des fongicides. Les composants ignifuges sont de préférence des dérivés d'antimoine et des hydrates de métaux légers de façon à ce que le matériau soit classé M1 (difficilement inflammable selon la norme NFP 92503). Le mélange obtenu se présente sous forme d'une pâte, dénommée plastisol, plus ou moins épaisse. Cette pâte est prégélifiée par chauffage à environ 140in, puis appliquée par exemple au moyen d'un métier à enduire, sur l'une ou les deux faces du substrat. Le substrat enduit est ensuite passé au four à une température d'environ 180.C, puis refroidi. La fabrication peut s'achever, par un traitement de finition (lissage, grainage...). La toile de l'invention peut être facilement imprimée (sérigraphie...), ou peinte. Après fabrication, le substrat en polyester représente environ de 18% à 24% en poids par rapport au poids total du matériau final qui est compris entre 250 et 330 g/m2, tandis que le PVC d'enduction pour une seule face représente environ de 76% à 82% en poids. La toile a une capacité d'allongement à température ambiante qui est isotrope et comprise, pour un effort d'étirage de 10 daN, entre 60 % et au moins 80 %. Mais son allongement à la rupture est, selon deux directions perpendiculaires respectivement, en chaîne d'au moins 100 % et en trame d'au moins 120 %. Les caractéristiques physiques du matériau en toile selon l'invention sont résumées sur le tableau I ci-dessous. TABLEAU I Caractéristiques Normes Unités | Tolérances mimi. maxi. Composition du matériau % en poids Substrat polyester 18% à 24% Enduction PVC 76% à 82 % Nature du substrat 100 % polyester à 60 g/m2 Type de tissu Tricot jacquard armure chevron Poids total NFG37.102 m2 250 330 Tisseur NFG37.102 mm 0,40 0,50 chaîne 60 80 Allongement/10 daN NFG37.103 trame 100 150 chaîne 100 120 Allongement à la rupture NFG37.103 trame 120 160 daN chaîne 15 20 Résistance à la rupture NFG37.103 daN trame 15 20 daN chaîne 2 2,5 Déchirement NFG37.128 daN trame 2 2,5 Nombre de chaîne 120 180 Souplesse NFG37.132 battements trame 140 200 Nombre de colonnes 10 12 Duitage Nombre de mailles 10 12 Le matériau en toile selon l'invention est destiné notamment à la réalisation de faux-plafonds. En vue de cette application, un mode d'utilisation consiste à découper préalablement la toile (d'un seul tenant ou en laizes assemblées) selon des dimensions supérieures de 4 à 10 % aux dimensions du véritable plafond. Parallèlement, des profilés d'encadrement par exemple en métal léger (aluminium...) en PVC ou en bois spécifiquement adaptés au tensionnement de toiles sont montés à la périphérie du plafond ou dans la partie supérieure des cloisons verticales à distance du plafond. On attache de manière provisoire les bords libres de la toile sur les profilés de façon à la suspendre. On procède ensuite manuellement à son étirage à température ambiante et de façon isotrope en reprenant progressivement le mou sur son pourtour et en la bloquant sous tension dans les profilés. La tension finale optimale est obtenue lorsque la flèche dans la zone centrale de la toile est de l'ordre de 8 à 10 mm par mètre pris sur la plus petite dimension du plafond. Le cas échéant, on pratique des découpes au travers de la toile après mise sous tension et à la pose de garniture de renfort, de façon à permettre le montage de lampes ou le passage de câbles ou de conduites. REVENDICATION 1 - Matériau en toile, caractérisé en ce qu'il est constitué pour 18% à 24% en poids d'un substrat en tissu de polyester et de 76% à 82% en poids d'une enduction de PVC sur au moins une face du substrat, et en ce que sa capacité d'allongement à température ambiante est isotrope et comprise, pour un effort d'étirage de 10 daN, entre 60 % et au moins 80 %. 2- Matériau selon la revendications 1, caractérisé en ce que l'enduction de PVC forme un revêtement dont l'épaisseur est comprise entre 0,4 et 0,5 mm. 3- Matériau selon la revendication 1 ou 2, caractérisé en ce que le substrat en polyester est un tricot jacquard à armure chevron. 4 - Matériau selon l'une des revendications précédentes, caractérisé en ce que la masse surfacique du tissu de polyester est d'environ 60 g/m2. 5 - Matériau selon l'une des revendications précédentes, caractérisé en ce que sa masse surfacique totale est comprise entre 250 et 330 g/m2. 6 - Matériau selon l'une des revendications précédentes, caractérisé en ce que son allongement à la rupture est, en chaîne, d'au moins 100 % et, en trame, d'au moins 120 %. 7 - Matériau selon l'une des revendications précédentes, caractérisé en ce que l'enduction de PVC est ignifugée dans la masse et plastifiée. 8 - Matériau selon l'une des revendications précédentes, caractérisé en ce que le substrat en tissu a un duitage de 10 à 12 colonnes et de 10 à 12 mailles. 9 - Utilisation du matériau en toile selon l'une des revendications 1 à 8 pour réaliser un faux-plafond, caractérisée en ce qu'on étire ladite toile à température ambiante et de façon isotrope au moyen d'un profilé d'encadrement fixé à la périphérie du plafond ou sur des cloisons.